(57)【要約】【課題】着用時のヒンヤリ感（接触冷感）が低減され、保温性に優れたパンツ地を提供する。【解決手段】ポリフェニレンサルファイド繊維とその他の繊維を用いてなる布帛であって、その一面がポリフェニレンサルファイド繊維を含む糸が多く浮いている織組織であることを特徴とするパンツ地。【選択図】なし【特許請求の範囲】
【請求項１】
ポリフェニレンサルファイド繊維とその他の繊維を用いてなる布帛であって、その一面がポリフェニレンサルファイド繊維を含む糸が多く浮いている織組織であることを特徴とするパンツ地。
【請求項２】
ポリフェニレンサルファイド繊維が、ポリフェニレンサルファイド短繊維とポリエステル短繊維の混紡糸として用いられていることを特徴とする請求項１記載のパンツ地。
【請求項３】
さらに黒糸または黒原着糸が交織されていることを特徴とする請求項１または２に記載のパンツ地。
【請求項４】
二重織物組織で構成されていることを特徴とする請求項１〜３のいずれかに記載のパンツ地。
【請求項５】
ポリフェニレンサルファイド繊維を含む糸が多く浮いている一面が着用者の肌側になるように、請求項１〜４のいずれかに記載のパンツ地を用いてなることを特徴とするパンツ。
【発明の詳細な説明】
【０００１】
【発明の属する技術分野】
本発明は、着用時のヒンヤリ感（接触冷感）が低減され、保温性に優れるパンツ地に関する。
【０００２】
【従来の技術】
ポリエステル繊維は、機械的性質、化学的性質および肌触りにおいて優れた特性を有することから、外衣等の用途に好まれて用いられているが、保温性に乏しい上に、着用時のヒンヤリ感（接触冷感）があるため、保温性が求められる衣料や肌着においては十分満足いくものではなった。
【０００３】
一方、綿等に代表される天然繊維は、適度の吸湿性を有し、なめらかなタッチを有するので、肌着などに好まれて用いられているが、着用時のヒンヤリ感（接触冷感）が大きいものである。
【０００４】
保温性向上について、例えば特開昭６３−１２６９７１号公報（特許文献１）においてアクリル系短繊維にセラミックを練り込み、遠赤外線が放射されることにより、熱の輻射を使用し保温性を得ようとする提案がされているが、この提案では、セラミックを短繊維に練り込んでいるので非常に高価であり、また風合いに劣るものである。
【０００５】
また、ポリフェニレンサルファイド繊維は、優れた耐熱性、耐薬品性、難燃性、耐蒸熱性、電気絶縁性などを有するので、ごみ焼却炉のバグフィルターや電気絶縁材料などのような産業資材用途に用いられているが、このポリフェニレンサルファイド繊維を帆布などの繊維資材、健康衣料、毛布、寝具などに用いることが提案されている（例えば、特許文献２〜５）。
【０００６】
しかしながら、着用時のヒンヤリ感（接触冷感）を低減しながら、保温性に優れたパンツ地およびそれを用いたパンツを提供する具体的な技術は何ら開示されていない。
【０００７】
【特許文献１】
特開昭６３−１２６９７１号公報
【０００８】
【特許文献２】
特開２００１−２５４２７１号公報
【０００９】
【特許文献３】
特開２０００−１９２３４１号公報
【００１０】
【特許文献４】
特開２００２−５８５７８号公報
【００１１】
【特許文献５】
特開２００１−５５６４０号公報
【００１２】
【発明が解決しようとする課題】
本発明の目的は、着用時のヒンヤリ感（接触冷感）を低減しながら、保温性に優れたパンツ地およびそれを用いたパンツを提供することにある。
【００１３】
【課題を解決するための手段】
本発明は、かかる課題を解決するために、次のような構成を有する。
【００１４】
すなわち、ポリフェニレンサルファイド繊維とその他の繊維を用いてなる布帛であって、その一面がポリフェニレンサルファイド繊維を含む糸が多く浮いている織組織であることを特徴とするパンツ地である。
【００１５】
また、ポリフェニレンサルファイド繊維を含む糸が多く浮いている一面が着用者の肌側になるように、前記パンツ地を用いてなることを特徴とするパンツである。
【００１６】
【発明の実施の形態】
本発明のパンツ地は、ポリフェニレンサルファイド繊維を用いてなるが、織物の一面はポリフェニレンサルファイド繊維を含む糸が多く浮いてなる織組織から構成されてなる。ここで、多く浮いているというのは、織物の一面においてはポリフェニレンサルファイド繊維を含む糸が他の構成糸よりも多く浮き出る織組織をなして構成されている意味である。
【００１７】
本発明に用いられるＰＰＳ繊維は、その構成単位の９０モル％以上が−（Ｃ６Ｈ４−Ｓ）−であらわされるフェニレンサルファイド構造単位を有する重合体からなるものである。好ましくは、フェニレンサルファイド構造の内９０モル％以上がパラ配向にて結合されたものである。
【００１８】
本発明で用いるＰＰＳ繊維の単繊維繊度は１〜５デシテックス、これを単独で使用して糸とする場合の総繊維繊度は１０〜４０番手（綿番手）であることが好ましい。
【００１９】
ＰＰＳ繊維の特徴は、融点が２８５℃と高く長期耐熱性も極めて優れており、１９０℃での連続使用にも耐えることができる。また、耐蒸熱性も高く１６０℃オートクレーブでも９０％以上の強度保持率を示す。また、機械特性として強度、伸度、弾性率などは、ほぼポリエステル並みの性能で火に対しても燃えにくく、熱伝導率が低いことを特徴とするため、放熱効果も低く、布帛に使用した場合に他の素材に無い保温性を発揮するものである。
【００２０】
本発明のパンツ地を構成する布帛には、ＰＰＳ繊維の他にそれ以外の繊維を用いる。ＰＰＳ繊維だけではパンツの着用感が劣るからである。布帛におけるＰＰＳ繊維の含有量は、保温、耐蒸熱性の効果を得るために、全繊維重量に対して少なくとも５重量％あればよく、好ましくは５〜３０重量％、より好ましくは１０〜２０重量％である。ＰＰＳ繊維の含有量が多いほど、保温性および耐蒸熱性の優れたパンツ地が得られるが、高々５０重量％までで充分である。ＰＰＳ繊維の含有量が多い程、高次加工費のコスト高となり効果に応じる経済性も得難くなる。また、５重量％未満では、接触冷感低減及び保温性の効果が小さく望ましくない。
【００２１】
本発明のパンツ地にＰＰＳ繊維と共に用いる繊維としては、天然繊維（木綿、麻、絹、羊毛、カシミア、アルパカ、モヘア、アンゴラ等）、再生繊維（レーヨン，キュプラ等）、合成繊維（ナイロン、ポリエステル、アクリル等）、半合成繊維（アセテート等）を混紡または混繊した混紡糸や混繊糸として用いることができる。また、伸縮性を付与するためにポリウレタン繊維を含有することもできる。
【００２２】
なかでもＰＰＳ短繊維と、ポリエチレンテレフタレート、ポリトリメチレンテレフタレートまたはポリブチレンテレフタレート等のポリエステル短繊維との混紡糸が、機械的特性および吸放湿特性に優れながら、風合いが柔らかく膨らみのあるものとなることから、好ましく用いられる。このポリエステル短繊維の単繊維繊度は、１デシテックス〜５デシテックスであることが好ましい。また、ＰＰＳ短繊維とポリエステル短繊維からなる混紡糸の総繊維繊度は１０〜４０番手（綿番手）であることが好ましい。
【００２３】
また、天然素材の中では、綿（１０〜４０番手）が好ましく、パンツ表面は綿糸が多く浮いている織組織とすることにより手触りがよく、パンツ裏面（着用者の肌に接する側の面）はＰＰＳ繊維を含む糸が多く浮いていることにより高吸湿性、保温性に優れるので、ベトツキ感、ムレ感がなく、また、着用時のヒンヤリ感（接触冷感）が軽減でき、優れた快適性が得られる。
【００２４】
また、本発明の織物においては、ＰＰＳ繊維を含む糸に加えて、さらに他の糸を交織することもできる。
【００２５】
例えば、黒糸に染められた黒糸または黒色の顔料を含有する黒原着糸を用いて交織することにより、一面に用いるＰＰＳ繊維の保温性に加えて、黒糸または黒原着糸による太陽光の熱などを蓄える蓄熱効果が得られるので好ましい。この場合、黒糸または黒原着糸は、総繊維繊度５６〜３３０デシテックスの加工糸とすることが蓄熱性と風合いに優れるという観点から好ましい。
【００２６】
本発明において用いられる繊維の形状は、断面形状が丸断面だけでなく、三角形、Ｙ型断面、中空断面、田型断面など、特に限定されることなく用いるこができる。
【００２７】
本発明のパンツ地は、ＰＰＳ繊維を含む糸を用いて織物や編物にすることにより製造できる。ＰＰＳ繊維とその他の繊維を混合して使用する態様は特に制限はなく、それぞれの繊維をステープル繊維化し、混紡して紡績糸としたり、あるいはＰＰＳ繊維の紡績糸やフィラメント糸をその他の紡績糸またはフィラメント糸と混繊して混繊糸とすることができる。あるいは、ＰＰＳ繊維とその他の繊維をそれぞれの糸として用意し、交織して布帛にすることもできる。
【００２８】
布帛の組織は、片面にＰＰＳ繊維を含む糸が多く浮いた組織とすればよい。ここで、ＰＰＳ繊維を含む糸が多く浮いた組織というのは、織物の一面においてＰＰＳ繊維を含む糸がその他の構成糸よりも多く浮き出る織組織をなして構成されている意味である。
【００２９】
製織の方法は、織機としてフライシャットル式、エアージェット式、ウォーター式、レピア式、スルザー式などのいずれの方式の織機も使用できる。織物構造によって生地内に空気を保持することができるので保温性をさらに向上できる点から、二重織物などの多重組織であることが好ましい。
【００３０】
本発明のパンツは、ポリフェニレンサルファイド繊維を含む糸が多く浮いている一面が着用者の肌側になるように、前記パンツ地を用いて縫製して製造できる。
【００３１】
ここでいうパンツには、スーツ、アウターウエア、カジュアル着、作業衣等の外衣のスラックスやボトムが含まれる。
【００３２】
【実施例】
実施例で示した評価は次の方法で実施した。
［１］生地通気量
生地通気量は、ＪＩＳ  Ｌ１０９６  ８．２７．１  Ａ法（フラジール形法）により測定した。
【００３３】
試料の異なる５か所から試料片約２０ｃｍ×２０ｃｍを採取し、フラジール形試験機を用い、円筒の一端に試験片を取り付けた後、加減抵抗器によって傾斜形気圧計が１２５Ｐａの圧力を示すように吸込みファンを調整し、そのときの垂直形気圧計の示す圧力と、使用した空気孔の種類とから、試験機に附属の表によって試験片を通過する空気量（ｃｍ３／ｃｍ２・ｓ）を求める。測定は５回とし、その平均値を算出し、小数点以下１けたに丸める。
［２］衣服内温度差
温度１０℃、湿度５０％に制御された人工気象室において、実施例１、比較例１で作製したボトムを試験者が着用し、室内に入室後５分間安静にしたときのボトム内温度と室温との温度差を計測し、次いで試験者が室内で１５分間歩行運動した後のボトム内温度と室温との温度差を計測した。その結果を表１において「衣服内温度差」として表した。
［３］保温率（％）
保温率は、ＪＩＳ  Ｌ１０９６  ８．２８．１に準じて測定した。
【００３４】
生地が体温（４０℃に設定）の放出を防ぐ程度をヒーターの消費電力で表したもので、消費電力が少ないものほど生地の保温率が高い。
【００３５】
生地の保温率（％）＝（Ｗｏ−Ｗ１／Ｗｏ）×１００
ここで、Ｗｏ：生地をカバーしていないときの消費電力（ワット）
Ｗ１：生地をカバーしたときの消費電力（ワット）
測定器：ＫＥＳ−ＦＢ７
測定方法：生地、１０×１０ｃｍ、４０℃、１０分後の消費電力（ワット）
［４］クロー（ｃｌｏ）値
クロー値（ｃｌｏ）値とは、Ｇａｇｇｅ  Ａ．Ｐ、Ｂｕｒｔｏｎ  Ａ．Ｌらによって提案された保温性の評価手法である。１クローは、気温２１℃、湿度５０％以下、風速５ｃｍ／ｓの室内で椅子に座っている人の皮膚温を平均３３℃に保つのに必要な断熱性であると定義される。
【００３６】
実際の評価方法は、４０℃の高温側恒温体Ｔｈ（℃）と２０℃の低温側恒温体Ｔｌ（℃）の２枚の恒温体の間にサンプルを挟み、定常状態となるまで待ってから、高温側恒温体から低温側恒温体に流れる熱流量Ｂ（ｋｃａｌ／ｍ２・ｈｒ）を測定し、下式にて求める。
【００３７】
クロー値（℃・ｍ２・ｈｒ／ｋｃａｌ）
＝［Ｔｈ（℃）−Ｔｌ（℃）］／［０．１８×Ｂ（ｋｃａｌ／  ｍ２・ｈｒ）］
＝［４０（℃）−２０（℃）］／［０．１８×Ｂ（ｋｃａｌ／  ｍ２・ｈｒ）］
［５］蓄熱性
レフライトランプ熱からの衣服内への昇温速度とピーク温度、およびランプ消灯による降温速度と温度を測定し、外気温が生地に熱伝導することによる蓄熱効果を調べる。試料は２０ｃｍ×２０ｃｍ、レフライトランプと試料間を２５ｃｍとし、点灯前温度を基準とし点灯１分後、５分〜２５分後まで５分単位で生地裏の昇温特性を温度センサーにより測定し、ランプ点灯から２５分後のピーク温度を調べた。次いで、ランプを消灯し０．５分後、１分〜５分後まで１分単位で生地裏の降温特性を温度センサーにより測定し、ランプ消灯５分後の温度を調べた。
（レフライトランプ：３００Ｗハロゲンランプ、環境：２０℃×６５％ＲＨ）
表２おいては、レフライトランプ点灯から２５分後のピーク温度を示した。
【００３８】
実施例１
ポリフェニレンサルファイド繊維（単繊維繊度２．２デシテックス、繊維長５１ｍｍ）原綿とポリエチレンテレフタレート繊維（単繊維繊度２．２デシテックス、繊維長５１ｍｍ）とを混紡し（混紡率：ＰＰＳ／ポリエチレンテレフタレート＝１２／８８）、紡績糸（１６Ｓ）を得た。この混紡糸を緯糸に用い、経糸にはポリエチレンテレフタレート繊維１００％からなる紡績糸（１６Ｓ）を用いて、エアーゼットルーム織機により経二重組織で裏面にＰＰＳ繊維が多く浮く構造とし織上密度９０×６０本／２．５４ｃｍ規格で生機を製織した。次いで、通常の後加工工程を行って、分散染料で染色仕上げを行い、ボトムに縫製した。
【００３９】
比較例１
ポリエチレンテレフタレート繊維（単繊維繊度２．２デシテックス、繊維長５１ｍｍ）を紡績して紡績糸（１６Ｓ）を得た。この糸を経糸、緯糸に用いた以外は、実施例１と同様に行って、ボトムを縫製した。
【００４０】
【表１】
2004244768.tif 000002
【００４１】
実施例２
ポリフェニレンサルファイド繊維（単繊維繊度２．２デシテックス、繊維長５１ｍｍ）原綿とポリエチレンテレフタレート繊維（単繊維繊度２．２デシテックス、繊維長５１ｍｍ）とを混紡し（混紡率：ＰＰＳ／ポリエチレンテレフタレート＝４０／６０）、紡績糸（３０Ｓ）を得た。経糸としてポリエチレンテレフタレート繊維１００％からなる紡績糸（３０Ｓ）および前記紡績糸（３０Ｓ）を用いて、ポリエチレンテレフタレート紡績糸とＰＰＳ／ポリエチレンテレフタレート混紡糸を３対１に配列し、緯糸には１６７デシテックスの黒原着糸の加工糸を用い、エアーゼットルーム織機により経二重組織で裏面にＰＰＳ繊維が多く浮く構造とし、織上密度１４５×６６本／２．５４ｃｍ規格で生機を製織した。次いで、通常の後加工工程を行って、分散染料で染色仕上げを行い、ボトムに縫製した。
【００４２】
比較例２
ポリエチレンテレフタレート繊維（単繊維繊度２．２デシテックス、繊維長５１ｍｍ）を紡績して紡績糸（３０Ｓ）を得た。この糸を経糸、緯糸に用いた以外は、実施例２と同様に行って、ボトムを縫製した。
【００４３】
比較例３
比較対象品として、目付、厚み、通気量のほぼ同一のウール１００％製品生地を準備し、ボトムを縫製した。
【００４４】
実施例２、比較例２および３のボトムについて保温性比較評価を実施した。その結果を表２に示した。
【００４５】
【表２】
2004244768.tif 000003
【００４６】
以上のとおり、実施例１、２により得られる本発明のボトムは、ポリフェニレンサルファイド繊維が裏面に多く浮いている組織である二重織物を用いているため、着用時のヒンヤリ感（接触冷感）が少なく、保温性と耐久性に優れながら、風合いが損なわれていないものであった。
【００４７】
比較例１では、着用時のヒンヤリ感（接触冷感）もあり、衣服内温度差は、温度１０℃、湿度５０％に制御された人工気象室において、作製したボトムを試験者が着用し、室内に入室後５分間安静にし、次いで試験者が室内で１５分間歩行運動した後のボトム内温度と室温との温度差を計測した結果、室温度１０℃の影響を受け衣服内温度は、実施例１に比べて１℃の差があり、保温性が不十分なものであった。
【００４８】
実施例２では、緯糸に黒糸も使用されているので熱吸収性に優れるものであり、またその吸収された熱は、熱伝導率の低いポリフェニレンサルファイド繊維が放熱を減少させるので、素晴らしい保温効果を発揮するものであった。
【００４９】
それに対し、比較例２、３は、保温率、ｃｌｏ値、蓄熱性の乏しいものであった。
【００５０】
【発明の効果】
本発明によれば、着用時のヒンヤリ感（接触冷感）が低減され、保温性に優れたパンツ地を提供できる。